(57)【要約】比較的高いオクタン価の低硫黄ガソリンが、水素化脱硫、ついで好ましくは周期表の第４および第５族の遷移金属から選ばれた金属成分と組合わせてＭＣＭ−２２族に属するモレキュラーシーブを含む酸性触媒上での処理によって、接触分解または熱分解されたオレフィンリッチな硫黄含有炭化水素ストリームから生成される。第二工程における酸性触媒上での処理は、水素添加処理の結果として生じるオクタン損失を回復し、その結果、炭化水素原料のオクタン価に匹敵しうるオクタン価を有する低硫黄ガソリン生成物を生じる。【特許請求の範囲】
【請求項１】
接触分解または熱分解プロセスからの炭化水素ストリームのアップグレード方法であって、
オレフィンリッチな硫黄含有分解炭化水素生成物ストリームと、触媒的有効量の水素化脱硫触媒とを、第一反応域において接触水素化脱硫条件下、水素の存在下に接触させて、前記分解炭化水素生成物ストリームと比べて減少した硫黄含有量と減少したオクタン価とを有する液体留分を含む中間生成物を生成する工程と、
第二反応域における前記中間生成物の少なくとも１つのガソリン沸騰範囲部分と、１つの金属成分と組合わせてＭＣＭ−２２族に属する少なくとも１つのモレキュラーシーブを含む触媒的有効量の酸性触媒とを、前記中間生成物のガソリン沸騰範囲部分の中に含まれ、かつその処理の間に形成されたオレフィンを転化して実質的に飽和させる接触転化条件下に接触させて、前記中間生成物のガソリン沸騰範囲部分のオクタン価と同じであるか、またはこれよりも高いオクタン価を有する、ガソリン沸騰範囲において沸騰する留分を含む生成物を生じる工程とを含むことを特徴とする炭化水素ストリームのアップグレード方法。
【請求項２】
前記原料が、Ｃ５〜２１６℃（４２０°Ｆ）の範囲内の沸騰範囲を有する全範囲熱分解または接触分解ナフサ留分と、Ｃ５〜１６６℃（３３０°Ｆ）の範囲内の沸騰範囲を有する軽質接触分解ナフサ留分のうちの少なくとも１つを含むことを特徴とする請求項１に記載の炭化水素ストリームのアップグレード方法。
【請求項３】
前記ガソリン沸騰範囲において沸騰する生成物留分の総硫黄含有量が、該留分の重量を基準にして、１００ｐｐｍ以下であることを特徴とする請求項１に記載の炭化水素ストリームのアップグレード方法。
【請求項４】
前記金属成分が、周期表の第４または第５族の遷移元素から選択される１つ以上の遷移金属を含むことを特徴とする請求項１に記載の炭化水素ストリームのアップグレード方法。
【請求項５】
前記金属成分が、周期表の第４または第５族、第３〜７族、または第１１〜１２族の遷移元素から選択される１つ以上の遷移金属を含むことを特徴とする請求項１に記載の炭化水素ストリームのアップグレード方法。
【請求項６】
前記金属成分が、白金、パラジウム、または白金とパラジウムとの組合わせを含むことを特徴とする請求項１に記載の炭化水素ストリームのアップグレード方法。
【請求項７】
前記モレキュラーシーブがＭＣＭ−２２であり、前記金属成分がモリブデンであることを特徴とする請求項１に記載の炭化水素ストリームのアップグレード方法。
【請求項８】
前記モリブデンが、前記触媒の２〜５重量％の量で存在することを特徴とする請求項７に記載の炭化水素ストリームのアップグレード方法。
【請求項９】
前記水素化脱硫条件が、２０４〜４２７℃（４００〜８００°Ｆ）の温度、４４５〜１０４４５ｋＰａ（５０〜１５００ｐｓｉｇ）の圧力、０．５〜１０ＬＨＳＶの空間速度、および原料１バレルあたり水素５００〜５０００標準立方フィートの水素対炭化水素比を含むことを特徴とする請求項１に記載の炭化水素ストリームのアップグレード方法。
【請求項１０】
前記接触転化条件が、１４９〜４８２℃（３００〜９００°Ｆ）の温度、４４５〜１０４４５ｋＰａ（５０〜１５００ｐｓｉｇ）の圧力、０．５〜１０ＬＨＳＶの空間速度、および原料１バレルあたり水素約０〜５０００標準立方フィートの水素対炭化水素比を含むことを特徴とする請求項１に記載の炭化水素ストリームのアップグレード方法。
【請求項１１】
前記ガソリン沸騰範囲において沸騰する生成物留分が、前記中間生成物のガソリン沸騰範囲留分のものよりも高いオクタン価、および前記硫黄含有分解炭化水素生成物ストリームのものよりも低い総硫黄含有量を有することを特徴とする請求項１に記載の炭化水素ストリームのアップグレード方法。
【請求項１２】
前記原料よりも高い走行オクタン価を有する、ガソリン沸騰範囲において沸騰する生成物留分の収率が、８０容量パーセントを超えることを特徴とする請求項１に記載の炭化水素ストリームのアップグレード方法。
【発明の詳細な説明】
【０００１】
発明の分野
本発明は、炭化水素ストリームのアップグレード方法に関する。より詳しくは、本発明は、実質的な割合の硫黄不純物を含むガソリン沸騰範囲石油留分のアップグレード方法に関する。この方法は、ガソリン沸騰範囲にある硫黄含有分解石油留分の第一段水素化処理と、モレキュラーシーブを含む触媒上での水素化処理された中間生成物の第二段転化との統合を含んでいる。
【０００２】
発明の背景
接触分解ガソリンは、米国におけるガソリン製品プールの主要部分を成している。接触分解生成物を回収し、この生成物を様々な留分、例えば軽質ガス；軽質および重質ガソリンを含むナフサ；例えば暖房用の油およびディーゼル燃料などの留出物留分；潤滑油基油留分；およびより重質な留分に分留することが慣例的である。分解ガソリンの第二源は、例えばコーキングまたはビスブレーキングなどの熱プロセスに由来するものである。
【０００３】
ガソリン中の硫黄の大きい割合が、接触分解ガソリン成分中に存在する。このような硫黄は、接触分解されている石油留分の硫黄含有量から結果として生じる。硫黄不純物は、製品規格に合わせるため、あるいは環境規制とのコンプライアンスを確保するために、通常、水素化処理による除去が必要である。これらの規制のどちらも、将来さらに厳しくなり、おそらくはガソリンの重量を基準として、モーター燃料用ガソリンにおいて約３０〜５０ｐｐｍ以下の硫黄分しか認められないと予測される。低硫黄レベルは、ＣＯ、ＮＯｘ、および炭化水素の排出の減少に寄与しうる。
【０００４】
ＦＣＣまたはＴＣＣガソリン水素化処理において、ガソリンは、水素雰囲気の存在下、高温およびいくぶん高い圧力において、適切な水素化処理触媒と接触させられる。この用途に広く用いられて来た触媒の１つの適切な族は、例えばアルミナなどの適切な支持体上の、例えばコバルトおよびモリブデンなどの第ＶＩＩＩ族と第ＶＩ族の元素の組合わせである。水素化処理の完了後、この生成物は、分留されるか又はフラッシュされ、硫化水素および軽質炭化水素（例えば約Ｃ５以下の分子量を有するもの、すなわち「Ｃ５−」）を放出し、スイートニングされたガソリンを回収することができる。
【０００５】
分解ナフサは、例えば精製操作などの処理をそれ以上受けずに接触または熱転化プロセスから来るので、部分的にはオレフィニックな成分の存在によって比較的高いオクタン価を有する。したがって分解ガソリンは、ガソリンプールに優れた寄与を為し、高いブレンドオクタン価における多量の製品を供給する。この留分は、精油所プールにおけるガソリンの半分までも寄与する場合がある。精油所が接触改質装置を有していない特別な状況では、この分解ナフサは、この精油所のガソリンの８０％にもなることがある。
【０００６】
分解ガソリンの硫黄含有留分のうち、いずれかの水素化処理によって、オレフィン含有量の低下を生じうる。しかし、オクタン価損失は、ＦＣＣガソリンの最も重質で、最も硫黄リッチ、かつオレフィンプアな部分のみを水素化処理することによって減少させることができる。しかしながら将来のプール硫黄規格が引き下げられるならば、ますます多量の、より軽質な沸騰のオレフィンリッチガソリンが水素化処理されることになるであろう。その結果生じたオクタン価ペナルティーは、これらのより軽質なガソリン留分におけるオレフィン飽和によって劇的に増加するであろう。水素化処理による硫黄除去の結果として生じるオクタン価の減少は、十分に高いオクタン価を有するガソリン燃料を生産するニーズと、より低硫黄の燃料を生産するニーズとの間に緊張を生じる。
【０００７】
過酷に水素化処理されたワイドカットＦＣＣガソリンがプールに導入される場合に生じることがある、プールオクタン価の減少を埋め合わせる方法が提案されている。接触改質は、これらの非常に低いオレフィン含有量原料におけるパラフィンおよびシクロパラフィンの少なくとも一部分を、芳香族化合物に転化することによって、バージンおよび水素化分解ナフサのオクタンを増加させる。改質の過酷度を引き上げて、ガソリンプールに入る改質物のオクタンをさらに増加させ、これによって、水素化処理ワイドカットＦＣＣガソリンをブレンドすることによるプールへのマイナスの影響を埋め合わせることができるであろう。
しかしながら、この方法は、２つの限界を有する。第一に、改質物収率は、過酷度が増加するにつれて低下し、これは総ガソリンプール容量にマイナスの影響を与えるであろう。第二に、すでに注目されているように、芳香族化反応は、改質におけるオクタン向上の大きい原因となる。しかしながら規格によって、ガソリン中に存在しうる芳香族化合物、特にベンゼンの量が制限される。したがって、オクタン価の比較的大きい部分が非芳香族成分によって寄与されているようなガソリンプールを開発することは、実現可能であるかぎり望ましいものになっている。
【０００８】
改質の過酷度を増す代わりに、オクタンを増すための改質後プロセスが提案されている。例えば米国特許第３，７６７，５６８号および第３，７２９，４０９号に記載されているものであり、ここではオクタンは、ＺＳＭ−５での改質物の処理によって増加される。
しかしながら、これらのプロセスもまた、過酷度が増すにつれて改質物収率を減少させることがあり、したがって全体のガソリンプール容量に影響を与える。多量の水素化処理ＦＣＣガソリンの導入から生じる潜在的なプールオクタン損失を補うために、改質または改質後方法を用いようとする代わりに、ＦＣＣガソリンそれ自体の処理を含む戦略を追求することが好ましいことがある。これらによって、水素処理の間にオクタン損失を最小限にするか、あるいは水素処理生成物におけるオクタン回復を達成しようと努めることができる。
【０００９】
オレフィンによって寄与されている高オクタンを保持しつつ、硫黄不純物を除去するための提案がなされている。例えば米国特許第３，９５７，６２５号は次のような方法を開示している。すなわち、硫黄不純物は、重質留分中に濃縮する傾向があるので、主として比較的軽質な留分中に見られるオレフィンからのオクタン寄与を保持しつつ、水素化脱硫によって接触分解ガソリンの重質留分のみから硫黄を除去する方法である。例えば、通常のアルミナの代わりに、酸化マグネシウム担体の使用によって、オレフィン飽和に対する選択的水素化脱硫のための触媒の選択に依存するほかの方法も提案されている。例えば米国特許第４，０４９，５４２号は、例えば接触分解軽質ナフサなどのオレフィニックな炭化水素原料を脱硫するために銅触媒が用いられる方法を開示している。
【００１０】
接触分解ガソリンのオクタン率を向上させるためのその他のプロセスも、過去に提案されたことがある。例えば米国特許第３，７５９，８２１号は、接触分解ガソリンを、より重質な留分とより軽質な留分とに分留し、比較的重質な留分をＺＳＭ−５触媒上で処理し、その後処理済み留分を比較的軽質な留分に再びブレンドすることによって、接触分解ガソリンをアップグレードする方法を開示している。処理に先立って分解ガソリンが分留される別の方法が、米国特許第４，０６２，７６２号に記載されている。この特許は、ナフサを３つの留分に分留することによってナフサを脱硫する方法を開示している。これら３つの留分の各々は、異なる手順によって脱硫され、その後これらの留分が再び組合わされる。
【００１１】
ＦＣＣガソリンの最も重質で、硫黄リッチ、かつオレフィンプアな部分のみを処理することによって、ガソリンプール硫黄規格に合わない場合、比較的軽質な成分も、許容しうる硫黄レベルを達成するために処理が必要であろう。しかしながら、水素処理に伴なうオクタン価損失、またはオクタン価損失を回復することを目的とするプロセスに伴なう収率損失は、処理されているガソリン原料の沸点範囲を広げることに伴なって劇的に増加することがある。
【００１２】
したがって、ガソリン収率およびオクタン価を保持する一方で、ＦＣＣガソリンプールの比較的オレフィンリッチな軽質かつマイルドな範囲部分から硫黄を除去するための費用効率が高い方法を開発することが望ましいであろう。
【００１３】
発明の概要
したがって、オクタン価を実質的に減少させずに、硫黄レベルを低下させるために、ガソリン沸騰範囲にある分解留分を、接触脱硫するための改良されたプロセスが開発された。金属成分を含む、ＭＣＭ−２２族に属するモレキュラーシーブ合成物質の種類の少なくとも１つを含む触媒が、ガソリンのアップグレードプロセスにおいて有利であることが発見された。
【００１４】
１つの実施態様において、ガソリン沸騰範囲にある硫黄含有分解石油留分が、第一工程において、硫黄の少なくとも実質的割合を除去する条件下に処理される。ついでこの水素化処理された中間生成物は、第二工程において、水素化処理されたガソリン中間生成物留分に含まれ、かつこれの処理の間に形成されたオレフィンを転化して実質的に飽和させる条件下に、ＭＣＭ−２２族に属するモレキュラーシーブ物質の種類の少なくとも１つと好ましくは周期表第４または第５族の遷移元素から選択される金属成分とを含む酸性機能の触媒系との接触によって処理され、中間生成物のガソリン留分のオクタン価よりも高いオクタン価を有するガソリン生成物留分を生じる。
【００１５】
したがって、例えば接触分解または熱分解プロセスから得ることができるオレフィンリッチな硫黄含有分解炭化水素ストリームは、次のようにしてアップグレードすることができる。すなわち、高温、高圧、および水素を含む雰囲気の組合わせ下に操作されている第一反応域において、接触転化条件下、触媒的有効量の水素化脱硫触媒とこのストリームとを接触させ、分解炭化水素ストリームと比べて減少した硫黄含有量および減少したオクタン価を有する液体留分を含む中間生成物を生成し、その後、中間生成物のガソリン留分に含まれ、かつこれの処理の間に形成されたオレフィンを転化して実質的に飽和させる条件下に、第二反応域における中間生成物の少なくともガソリン沸騰範囲部分を、ＭＣＭ−２２族に属する少なくとも１つのモレキュラーシーブと好ましくは周期表の第４または第５族の遷移元素から選択される金属成分とを含む酸性機能を有する触媒的有効量の触媒系と接触させることによって、中間生成物のガソリン留分のオクタン価よりも高いオクタン価を有するガソリン留分を生じる。
【００１６】
１つの実施態様において、このプロセスは、軽質および全範囲ナフサ留分を脱硫する一方で、水素化処理の間に失われたオクタン価を回復するために、その他の触媒を用いるプロセスと比較して、収率およびオクタン価のうちの少なくとも１つを向上させるために用いることができる。
【００１７】
詳細な説明
１つの実施例において、このプロセスへの原料は、ガソリン沸騰範囲において沸騰する硫黄含有石油留分を含む。この種類の原料には、一般的に約Ｃ６〜３３０°Ｆの沸騰範囲を有する軽質ナフサ、約Ｃ５〜４２０°Ｆの沸騰範囲を有する全範囲ナフサ、約２６０°Ｆ〜４２０°Ｆの範囲で沸騰するより重質なナフサ留分、または約３３０°Ｆ〜５００°Ｆ、好ましくは約３３０°Ｆ〜４２０°Ｆの範囲において、または少なくともこの範囲内で沸騰する重質ガソリン留分が含まれる。好ましい原料は、軽質または全範囲ガソリン沸騰範囲留分である。
【００１８】
このプロセスは、原料として、分解ガソリン留分のすべてまたは一部分を用いることができる。硫黄は比較的高い沸騰の留分中に濃縮される傾向があるので、特に装置の容量が限定されているとき、比較的高い沸騰の留分を分離し、比較的低い沸騰の留分を処理せずに、本プロセスの工程を通してこれらを処理することが好ましい。処理済み留分と未処理留分との間のカット点は、存在する硫黄化合物に応じて変えてもよいが、通常は、約１００°Ｆ（３８℃）〜約３００°Ｆ（１５０℃）の範囲、より通常は約１５０°Ｆ（６５℃）〜約３００°Ｆ（１５０℃）の範囲のカット点が適切であろう。選択される正確なカット点は、ガソリン製品に対する硫黄規格、ならびに存在する硫黄化合物の種類によるであろう。約１５０°Ｆ（６５℃）以下で沸騰する成分中に存在する硫黄は、大部分メルカプタン形態にあり、これは、例えばＭＥＲＩＣＨＥＭ，Ｉｎｃ．，Ｈｏｕｓｔｏｎ，ＴＸから入手しうるＭＥＲＩＣＡＴ（商標）などの抽出型プロセスによって除去することができる。水素化処理は、比較的高い沸騰の成分、例えば約１８０°Ｆ（８２℃）以上で沸騰する成分の留分に存在するチオフェンおよびその他の環式硫黄化合物の除去に適切である。したがって、比較的高い沸騰成分の水素化処理と組合わされた抽出型プロセスにおける比較的低い沸騰留分の処理は、好ましい経済的プロセスの選択肢になりうる。水素化処理装置に送られる原料の量を最小限にするためには、より高いカット点が好ましく、したがって、例えば抽出型脱硫などのその他のプロセスの選択肢と共にカット点の最終選択が、製品規格、原料の制約、およびその他の要因に応じて行なわれる。
【００１９】
これらの接触分解または熱分解留分の硫黄含有量は、接触転化または熱転化装置への原料の硫黄含有量、ならびにこのプロセスにおける原料として用いられる選択された留分の沸騰範囲による。例えばより軽質な留分は、比較的高い沸騰の留分よりも低い硫黄含有量を有する傾向がある。実際問題として、硫黄含有量はこの留分の重量を基準にして、５０ｐｐｍを超え、通常は１００ｐｐｍを超え、最も多くの場合約５００ｐｐｍを超える。約３８０°Ｆ（１９３℃）以上の９５％沸点を有する留分の場合、硫黄含有量は、約１，０００ｐｐｍを超えることがあり、約４，０００または約５，０００ｐｐｍ、あるいはそれ以上もの多さであることもある。窒素含有量は、硫黄含有量ほどこの原料に特徴的なものではなく、好ましくは原料の重量を基準にして、約２０ｐｐｍ以下である。ただし、一般的に約５０ｐｐｍまでのより高い窒素レベルも、約３８０°Ｆ（１９３℃）を超える９５％沸点を有するいくつかのより高い沸騰の原料に見られることがある。しかしながら、窒素レベルは通常、約２５０〜約３００ｐｐｍよりも高くない。本プロセスの工程に先立つ分解の結果として、水素化脱硫工程への原料は、オレフィニックであり、オレフィン含有量が少なくとも約５重量％、より一般的には約１０〜約３０重量％、例えば約１５〜約２５重量％である。
【００２０】
１つの実施態様において、選択された硫黄含有ガソリン沸騰範囲原料は、２工程において処理される。第一工程は、水素化処理条件下に、例えばアルミナなどの適切な耐火担体上の、例えば第ＶＩ族と第ＶＩＩＩ族の金属の組合わせなどの通常の水素化処理触媒である触媒的有効量の水素化処理触媒と、この原料との効果的な接触によって原料を処理することを含む。これらの条件下、この硫黄の少なくともいくつかが、原料分子から分離され、硫化水素に転化され、原料と実質的に同じ沸騰範囲（ガソリン沸騰範囲）において沸騰する標準的に液体の留分を含むが、原料よりも低い硫黄含有量と原料よりも低いオクタン価とを有する、水素化処理された中間生成物を生成する。通常の水素化処理条件を用いることができる。
【００２１】
ついでこの水素化処理された中間生成物は、第二工程における中間生成物の処理の間に生成されたオレフィン、ならびに水素化処理工程から来るあらゆる残留オレフィンを転化して実質的に飽和させる条件下に、１つ以上の遷移金属を含む１つの金属成分を含む、触媒的有効量の酸性触媒との接触によって第二工程において処理され、この第二工程に供給される水素化処理された中間生成物の部分よりも高いオクタン価を有するガソリン沸騰範囲において沸騰する留分を有する第二生成物を生成する。「実質的に飽和させる」という用語は、約３重量％未満、好ましくは約２重量％未満のオレフィンレベルを有する、すなわち第二工程の生成物の重量を基準にして約０〜約２重量％の範囲のオレフィン量を有する、ガソリン沸騰範囲において沸騰する留分を有する、第二工程から来る生成物を供給することを意味する。この第二工程から来る生成物は、通常、水素化処理装置への原料の沸騰範囲とは実質的に異なっていない沸騰範囲を有するが、これは、水素化処理された中間生成物と比べて向上したオクタン率を有する比較的低い硫黄含有量を有する。
【００２２】
考察されているように１つの実施態様は、第一工程として、この原料を水素化処理して水素化処理生成物を生じることを含む。効果的な硫黄除去という目的と一貫性のある通常の条件を用いることができるが、水素化処理工程の温度は、適切には、約４００°Ｆ〜約８５０°Ｆ（約２０℃〜約４５４℃）、好ましくは約５００°Ｆ〜約８００°Ｆ（約２６０℃〜約４２７℃）であり、正確な選択は、ある一定の原料および触媒に望まれる脱硫による。この工程において生じる水素添加反応は、発熱的であり、その結果反応器に沿って温度上昇を生じ、これは、分解を含む第二工程への熱要件の少なくともいくつか、すなわち吸熱反応を与えることができる（すなわちカスケードモード）。したがってカスケードモードで操作を行なうとき、第一工程における条件は、所望の程度の脱硫を得るためのみならず、この工程において所望の反応を促進するためにこのプロセスの第二工程に必要とされる入口温度を生じるように調節されるべきである。約２０°Ｆ〜約２００°Ｆ（約１１℃〜約１１１℃）の温度上昇は、第一工程には代表的なものであり、５００°Ｆ〜約８００°Ｆ（２６０℃〜４２７℃）の好ましい範囲にある第二工程反応器入口温度と共に、通常、この反応の第二工程にカスケードするのに不可欠な当初温度を与える。第一および第二工程が段階間分離および加熱を伴なって別々に操作されている実施態様において、第一工程の発熱の制御は、明らかに決定的なものとしてではない。すなわちこの２工程構成は、個々の工程の温度要件を切り離して最適化する能力を提供するので好ましい。
【００２３】
通常の水素化脱硫条件を用いることができる。知られているように、水素化脱硫条件は、原料中に存在する硫黄の量および種類と関連して調節されてもよい。したがってこれらの原料が脱硫されやすいとき、一般的には約５０〜約１５００ｐｓｉｇ（約４４５〜約１０４４５ｋＰａ）、好ましくは約１００〜約１０００ｐｓｉｇ（約７９０〜約７，０００ｋＰａ）の範囲の低〜中程度の圧力が第一工程において用いられてもよい。圧力とは、反応器入口における全系圧力のことを言う。圧力は、通常、使用中の触媒に望まれる老化率を維持するために選ばれる。空間速度（水素化脱硫工程）は、一般的に、約０．５〜１０ＬＨＳＶ（ｈｒ−１）、好ましくは約１〜６ＬＨＳＶ（ｈｒ−１）である。ＬＨＳＶは、１時間につき触媒１容量あたりの原料の容量を基準にしている。原料中の水素対炭化水素比は、一般的に約５００〜約５０００ｓｃｆ／ｂｂｌ（約９０〜９００ｎ．ｌ．ｌ−１）、通常約１０００〜約３０００ｓｃｆ／ｂｂｌ（約１８０〜５３５ｎ．ｌ．ｌ−１）である。脱硫の限度は、原料硫黄含有量に応じ、当然ながら製品の硫黄規格に応じ、反応パラメーターは、それに応じて選択される。非常に低い窒素レベルにまで行く必要はないが、低い窒素レベルが、このプロセスの第二工程における触媒の活性を改良するであろう。通常、脱硫に伴なう脱窒の結果、このプロセスの第二工程への原料における許容しうる有機窒素含有量を生じ、必要であれば第一工程における操作条件は、脱窒を増加するように調節されてもよい。
【００２４】
水素化脱硫工程に用いられる触媒は、適切な支持体上の第ＶＩ族および／または第ＶＩＩＩ族金属からできている通常の脱硫触媒であってもよい。第ＶＩ族金属は、通常、モリブデンまたはタングステンであり、第ＶＩＩＩ族金属は、通常、ニッケルまたはコバルトである。例えばＮｉ−ＭｏまたはＣｏ−Ｍｏの組合わせが典型的である。水素添加機能を有するその他の金属も、この用途に有用である。この触媒用の担体は、通常、多孔質固体、通常はアルミナ、またはシリカ−アルミナであるが、その他の多孔質固体、例えばマグネシア、チタニア、またはシリカも、単独、またはアルミナまたはシリカ−アルミナと混合して、用いることができる。
【００２５】
この水素化処理触媒の粒子サイズおよび種類は、通常、実施されている水素化処理プロセスの種類、例えば下降流液相固定床プロセス；上昇流固定床細流相プロセス；沸騰流動床プロセス；または輸送流動床プロセスによって決定される。これらの異なるプロセス図式のすべては通常のものであり、特別な方法の選択は、通常の実施にしたがって行なわれてもよい。ただし操作の単純性のために、固定床配列が好ましい。原料沸騰範囲および操作温度および圧力によって、このプロセスは蒸気相において操作されてもよい。
【００２６】
ガソリン沸騰範囲物質の容量の変化は、一般的に第一工程において生じる。比較的低い沸騰の生成物（Ｃ５−）への転化の結果から容量の何らかの減少が発生するが、Ｃ５−生成物への転化は、一般的に５容量％以下であり、通常３容量％以下であり、通常は、Ｃ５＋液体中の成分の水素添加の結果として生じる容量の増加によって補われる。水素化処理が終了したとき、水素化処理された中間生成物のすべてまたは一部分は、さらなる処理のために第二工程に送られてもよい。
【００２７】
水素化処理工程後、この水素化処理中間生成物の少なくとも一部分は、このプロセスの第二工程に送られる。このプロセスにおいて、二機能酸／金属触媒の存在下に反応が生じる。水素化処理工程から来る流出物は、無機硫黄および窒素を、硫化水素とアンモニア、ならびに軽質最終生成物（ｅｎｄｓ）として除去するために、段階間分離を受けてもよい。しかしながら、このことは必要ではなく、実際、第一工程が第二工程に直接カスケードされてもよいことが分かった。これは、例えば下降流固定床反応器において、第二工程触媒の上部に水素化処理触媒を直接装入することによって実施されてもよい。
【００２８】
しかしながら、１つ実施態様において、工程１に続く軽質最終生成物の分離が望ましいが、それは、水素化処理装置から来る飽和Ｃ４〜Ｃ６留分が、高オクタン率のイソパラフィニックな物質への転化のために異性化装置に送られるのに非常に適した原料であるからであり、これが、このプロセスの第二工程において軽質最終生成物の非ガソリン（Ｃ５−）生成物への可能性のある転化を防ぐであろうからである。
【００２９】
第二工程において用いられる条件は、収率を向上するため、オクタン価を増加するため、あるいはその両方のために適切な条件である。一般的に第二工程の温度は、約３００°Ｆ〜約９００°Ｆ（約１５０℃〜約４８０℃）、好ましくは約３５０°Ｆ〜約８００°Ｆ（約１７７℃〜約４２７℃）であろう。カスケード構成において、第一工程で用いられた条件と組合わされた原料特徴および水素化処理域の入口温度は、第一工程を発熱性に設定し、したがって第二帯域の当初温度を設定する。したがってこのプロセスは、完全に統合された方法において操作することができる。
【００３０】
第二工程の圧力は、一般的に、特にカスケード操作が用いられるならば、第一工程において用いられる圧力と匹敵しうるものである。したがってこの圧力は一般的に、約５０〜約１５００ｐｓｉｇ（約４４５〜約１０４４５ｋＰａ）、好ましくは約１００〜約１０００ｐｓｉｇ（約７９０〜約７０００ｋＰａ）であり、空間速度が約０．５〜約１０ＬＨＳＶ（ｈｒ−１）、通常は約１〜約６ＬＨＳＶ（ｈｒ−１）である。水素対炭化水素比は一般的に、約５００〜約５０００ｓｃｆ／ｂｂｌ（約９０〜９００ｎ．ｌ．ｌ−１）、好ましくは約１０００〜約３０００ｓｃｆ／ｂｂｌ（約１８０〜５３５ｎ．ｌ．ｌ−１）である。
【００３１】
比較的低い水素圧力の使用は、第二工程において発生しうる水素化分解による生成物容量損失を減少させることができ、この理由によって、このことが、これら２つの触媒から許容しうる全体的成績（脱硫、オクタン回復、および触媒活性の損失、すなわち「老化」）の達成に対するこれらの制約によって受入れられるならば、より低い全体的圧力が好ましい。カスケードモードにおいて、第二工程における圧力は、第一工程の必要条件によって制約されることがあるが、この２段モードにおいて、再圧縮の可能性によって、圧力要件は個々に選択され、各段において条件を最適化する可能性が得られる。
【００３２】
全体的な生成物容量を保持しつつ、失われたオクタンを回復する目標と一致して、第二工程の間のガソリン沸騰範囲以下で沸騰する生成物（Ｃ５−）への転化は、最小に維持される。Ｃ５−損失は少なくとも一部埋め合わせることができるが、その理由は、原料の比較的重質な部分の分解が、特にこの原料が有意量の比較的高い沸騰の留分を含むならば、依然としてガソリン範囲内にある生成物の生産を生じうる。全体的プロセス（すなわち水素化処理＋オクタン回復）からの容量収率は、処理されている特定の原料、および硫黄減少の限度、および求められているオクタン回復と関連する。
【００３３】
このプロセスの第二工程において用いられる触媒は、水素化処理工程で失われたオクタンを回復するのに望まれる反応をもたらすのに十分な酸性／金属機能を有する。この目的に好ましい触媒は、ゼオライト挙動触媒物質を含む。これらの例は、例えばＭＣＭ−２２などのゼオライト物質のトポロジーを有する酸性作用物質である。
【００３４】
第二工程において有用な触媒を同定するために、「アルファテスト」を用いることができる。本明細書において用いられているようなアルファテストは、アルファ１（速度定数＝０．０１６ｓｅｃ−１）とみなされる標準的触媒に対するテスト触媒の相対速度定数（１単位時間につき触媒１容量あたりの正ヘキサン転化速度）を与える。アルファテストは、米国特許第３，３５４，０７８号およびＪ．Ｃａｔａｌｙｓｉｓ，４，５２７（１９６５）；６，２７８（１９６６）；および６１，３９５（１９８０）に記載されている。テストの説明のために、これらの文献が参照される。この明細書において言及されているアルファ値を決定するために用いられたテストの実験条件は、５３８℃の一定温度、およびＪ．Ｃａｔａｌｙｓｉｓ，６１，３９５（１９８０）に詳細に記載されている可変流量を含む。このプロセスの第二工程において用いられた触媒は、適切には少なくとも約２０、通常は２０〜８００、好ましくは少なくとも約５０〜４５０のアルファ活性を有する。
【００３５】
酸性触媒は、ＭＣＭ−２２族の１つ以上のモレキュラーシーブから成る二重機能触媒系である。この発明の目的のためには、ＭＣＭ−２２族のこれらの物質には、ＭＣＭ−２２、ＭＣＭ−３６、ＭＣＭ−４９、およびＭＣＭ−５６が含まれる。いくつかの合成手順が存在するが、これらの物質は、有機配向剤として好ましくはヘキサメチレンイミンを用いて合成することができる。特定の生成物は、用いられる特別な合成および後合成処理に応じる。結果として生じた生成物は、Ｘ線回折によって特徴決定することができる。例えばＭＣＭ−２２は、１２．３６＋／−０．４、１１．０３＋／−０．２、８．８３＋／−０．１４、６．１８＋／−０．１２、６．００＋／−０．１０、４．０６＋／−０．０７、３．９１＋／−０．０７、および３．４２＋／−０．０６オングストロームにおける平面間ｄ−間隔（ｉｎｔｅｒｐｌａｎａｒ　ｄ−ｓｐａｃｉｎｇ）を含むＸ線回折を特徴とする。この触媒は、また、好ましくは１つ以上の遷移金属を含む金属成分も含んでいる。本明細書において用いられている「遷移金属」という用語は、周期表の第４〜６族、第３〜１２族（ＩＵＰＡＣ分類、以前は第Ｉｂ〜ＶＩＩｂ族および第ＶＩＩＩ族）の元素のことを言う。これにはこれらの族内の貴金属も含まれる。この金属成分には、白金、パラジウム、または白金とパラジウムとの組合わせを含めることができる。好ましくはこれらの遷移金属は、周期表の第４または第５族の遷移元素、より好ましくは第４または第５族、第３〜７族、および第１１〜１２族の遷移元素から選択される。最も好ましくはこの遷移金属は、モリブデンである。この発明の目的のためには、第二工程の触媒がゼオライトとして言及されているとき、これはＭＣＭ−２２族のモレキュラーシーブを含んでいる。
【００３６】
例えばＭＣＭ−２２などのモレキュラーシーブは、米国特許第４，９６２，２５６号、第４，９９２，６０６号、および第４，９５４，３２５号に記載されている。これらの特許は、このゼオライト、その特性、およびその調製の説明のために参照され、これらの開示全体は、参照して本明細書に組込まれる。この触媒のモレキュラーシーブ成分は、その焼成形態において、前記引用特許、ならびに米国特許第５，４１３，６９７号に記載されているＸ線回折パターンによって特徴決定される。この特許の開示は、参照して本明細書に組込まれる。例えばＭＣＭ−３６、ＭＣＭ−４９、およびＭＣＭ−５６などのＭＣＭ−２２族のその他の多孔質結晶質または層状物質は、それぞれ米国特許第５，２５０，２７７号、第５，２３６，５７５号、および第５，３６２，６９７号に記載されており、これらの各々は、参照して本明細書に組込まれる。
【００３７】
不可欠な構造型に合致し、かつＭＣＭ−２２族のものと非常に類似した特徴的Ｘ線回折パターンを有するその他の多孔質結晶質物質の例には、米国特許第４，４３９，４０９号のＰＳＨ−３組成物、および米国特許第４，８２６，６６７号のゼオライトＳＳＺ−２５組成物が含まれる。これらの物質ならびにこれらの調製の説明のために、これらの特許が参照される。
【００３８】
好ましいモレキュラーシーブ物質は、ＭＣＭ−２２である。ＭＣＭ−２２は、次のモル関係式によって表示される化学組成を有する。
Ｘ２Ｏ３：（ｎ）ＹＯ２
式中、Ｘは３価原子、例えばアルミニウム、ホウ素、鉄、および／またはガリウム、好ましくはアルミニウムであり、Ｙは４価原子、例えばケイ素および／またはゲルマニウム、好ましくはケイ素であり、ｎは、少なくとも約１０、通常約１０〜約１５０、より通常は約１０〜約６０であり、さらにより通常は約２０〜約４０である。ＭＣＭ−２２は、合成されたままの形態において、無水ベースで、かつｎモルのＹＯ２あたりの酸化物のモルとして下記式を有する。
（０．００５−０．１）Ｎａ２Ｏ：（１−４）Ｒ：Ｘ２Ｏ３：ｎＹＯ２
式中、Ｒは有機成分である。ＮａおよびＲ成分は、結晶化の間、これらの存在の結果としてモレキュラーシーブと会合され、米国特許第４，９５４，３２５号に記載されている後結晶化方法によって容易に除去される。
【００３９】
ＭＣＭ−２２は、熱的に安定であり、ＢＥＴ（Ｂｒｕｎａｕｅｒ，Ｅｍｍｅｔｔ　ａｎｄ　Ｔｅｌｌｅｒ）テストによって測定された場合、約４００ｍ２／ｇよりも大きいことが多い高表面積、および類似のＸ線回折パターンを有する、既に記載されている結晶構造と比較したときに著しく大きい炭化水素吸着容量を示す。上記式から明らかなように、Ｎａカチオンをほぼ含まないＭＣＭ−２２が合成され、したがって合成されたままで酸性触媒作用活性を有する。したがって、これは、最初に交換工程を受ける必要がなく、この触媒の１成分として用いることができる。しかしながら、所望の程度まで、合成されたままの物質のもとのナトリウムカチオンは、他のカチオンとのイオン交換を含む確立された技術によって置換されてもよい。好ましい置換カチオンには、金属イオン、水素イオン、水素先駆物質イオン、例えばアンモニウム、およびこのようなイオンの混合物が含まれる。
【００４０】
ＭＣＭ−２２は、その焼成形態において、ほとんど又はまったく検出可能な不純物結晶相を有していない単結晶相から構成されているように見え、前記のようなＸ線回折パターンを有する。本プロセスにおける触媒としての使用に先立って、これらの結晶は、合成されたままの物質中に存在するあらゆる有機成分の一部または全部を除去するために熱処理を受ける方がよい。
【００４１】
モレキュラーシーブは、有機カチオンを含む合成されたままの形態において、ならびにアンモニウム形態にあるとき、熱処理によって別の形態に転化されてもよい。この熱処理は、一般に、少なくとも約３７０℃の温度において少なくとも１分間、一般に２０時間よりも長くなく、これらの形態の１つを加熱することによって実施される。熱処理のために減圧が用いられてもよいが、単なる利便性のために大気圧が好ましい。熱処理は、モレキュラーシーブの結晶質構造の不可逆性熱劣化によって課される限度までの温度において、実施されてもよい。
【００４２】
モレキュラーシーブ結晶は、このプロセスにおける使用に先立って、少なくとも一部脱水される方がよい。これは、約３０分〜約４８時間、例えば空気、窒素等の雰囲気中において、大気圧、減圧、または過圧において、約２００℃〜約５９５℃の範囲の温度までこれらの結晶を加熱することによって行なうことができる。脱水は、また、単にこの結晶質物質を真空中に配置することによって室温で実施されてもよいが、十分な量の脱水を得るためには、より長い時間が必要である。
【００４３】
約８００°Ｆ〜約１６００°Ｆ（約４２７℃〜約８７１℃）の範囲の高温において蒸気でモレキュラーシーブを処理することも可能であり、処理は、一部または全部蒸気から成る雰囲気中で実施されてもよい。
【００４４】
この触媒には、モレキュラーシーブが組込まれているバインダーまたは支持体の使用を利用することもできるが、その理由は、純粋篩物質の小さい粒子サイズが、触媒床における過剰な圧力降下を生じることがあるからである。用いることができるこのバインダーまたは支持体は、適切にはあらゆる耐火バインダー物質である。これらの物質の例はよく知られており、これらの例には、一般的に、シリカ、シリカ−アルミナ、シリカ−ジルコニア、シリカ−チタニア、アルミナ、およびこれらの混合物が含まれる。あるいはまた、ゼオライトは、自己結合形態、例えば本質的に１００％モレキュラーシーブの円筒形押出物として用いることもできる。
【００４５】
モレキュラーシーブ物質は、適切な酸性作用耐火固体のトポリジーおよび細孔構造の例である。しかしながら、有用な触媒系は、アルミノケイ酸塩バージョンに限定されず、前記酸性活性、細孔構造、およびトポリジーを特徴とするその他の耐火固体物質も用いることができる。例えば前記の指定は、トポリジーのみを規定しており、これらのモレキュラーシーブ触媒成分の組成を制限していない。
【００４６】
適切な金属成分は、バインダーの添加の前、後、あるいはその間に、通常の含浸または交換技術によって、モレキュラーシーブ、１００％モレキュラーシーブ押出物、または篩／バインダーの組合わせ上に沈着されてもよい。例えば触媒の重量を基準にして、約０．５〜約５重量％モリブデンを含むＭｏ／１００％ＭＣＭ−２２の非蒸気加熱（ｕｎｓｔｅａｍｅｄ）押出物は、触媒の１つの効果的なバージョンである。
【００４７】
このプロセスのオクタン効率、すなわち収率損失に対するオクタン上昇は、原料油の種類、転化レベル、および触媒の活性を含むいくつかの要因によって変わる。
【００４８】
原料および第一および第二工程プロセス条件は、ガソリン生成物のオクタンが、この原料のガソリン沸騰範囲物質のオクタンに等しいか、または実質的にこれよりも低くない（好ましくは約１〜３のオクタン価以上低くない）生成物を生じるように選ぶことができる。同様に、この生成物の容量収率は、原料に対して最小限だけ減少されるのが好ましい。ガソリン沸騰範囲生成物の容量収率、オクタン価、またはこれらの両方が、この原料のものよりも高い場合があり、この生成物のオクタンバレル（すなわちオクタン価×容量）が、この原料のオクタンバレルよりも高い有利な場合もある。
【００４９】
第一および第二工程における作業条件は、同一または異なっていてもよいが、水素化処理工程からの発熱の結果、通常、第二工程に対してより高い当初温度を生じる。区別可能な第一工程と第二工程の転化域がある場合、カスケード操作であってもその他のものであっても、異なる条件下においてこれら２つの帯域を操作することが望ましいことが多い。したがって第二帯域は、オクタン増加を最大限にするために、第一帯域よりも高い温度およびこれより低い圧力において操作されてもよい。ＲＯＮは、リサーチ法オクタン価を意味しており、これは低速度および低入口温度において操作されている自動車エンジンの燃焼特徴と相関関係がある。ＭＯＮは、モーター法オクタン価を意味しており、これは、より高い速度およびより高い入口温度において操作される自動車エンジンと相関関係がある。これら２つのものの平均、すなわち（ＲＯＮ＋ＭＯＮ）／２は、走行オクタン価として知られている。これは、エンジンにおける典型的な性能の指標を与える。
【００５０】
生成物のガソリン沸騰範囲留分の容量収率、およびおそらくはまた、オクタン価（特にモーター法オクタン価）の容量収率におけるさらなる増加は、高オクタン価のアルキレートを生成するためのアルキル化プロセスへの原料として、Ｃ３〜Ｃ４生成物の一部分を用いることによって得ることができる。
【００５１】
このプロセスは、通常、脱硫が原料の硫黄含有量と比べて、少なくとも約５０％、好ましくは少なくとも約７５％であるような条件の組合わせ下に操作されるべきである。重質分解ナフサ原料を用いた場合、第一工程水素化脱硫は、オクタン価を少なくとも１．５％、より通常は少なくとも約３％減少させると予測するのが合理的である。全範囲ナフサ原料を用いた場合、水素化脱硫操作が、第一中間生成物のガソリン沸騰範囲留分のオクタン価を少なくとも約５％減少させ、原料中の硫黄含有量が高いならば、このオクタン減少が約１５％もの高さになりうると予測することが合理的である。
【００５２】
このプロセスの第二工程は、第一工程操作において失われるオクタンの少なくとも約５０％が回復されるように、かつ好ましくはこの失われたオクタンの実質的にすべてが回収されるような条件の組合わせ下に操作されるべきである。
【００５３】
実施例
下記の実施例は、現在の本発明の最良の方法の実施態様を例証するために実施された。本発明の範囲は、下記に開示された実施例によって、まったく限定されない。これらの実施例は、本発明による触媒の２つの異なるサンプルの調製、本発明のアップグレード工程におけるこれらの触媒の評価、およびゼオライトＺＳＭ−５を含む触媒の比較評価を含む。
【００５４】
実施例１
３．９重量（ｗｔ）％Ｍｏを含み、アルファ値約１００を有する８０ｗｔ％Ｍｏ−ＺＳＭ−５／２０ｗｔ％アルミナ押出物触媒である触媒Ａを、ＦＣＣガソリン原料（「Ｃ５＋原料」）を含む全範囲硫黄の処理について評価した。原料特性を、下記表１に挙げる。
【００５５】
【表１】
2004504477.tif 000002
【００５６】
等容量の商業用ＣｏＭｏ／アルミナ水素化処理触媒（ＫＦ−７４２）と触媒Ａとを、図１に概略的に示されている２段カスケード反応器テスト装置（カスケード反応器Ａ）のそれぞれ上昇流反応器および下降流反応器の中に装入した。
【００５７】
反応器への装入後、両方の反応器内の触媒を、約３００°Ｆにおいて少なくとも１２〜１６時間、窒素中に乾燥した。ついで温度を一定の割合で４５０°Ｆに増加し、ついで１時間保持し、ついで温度を一定の割合で７００°Ｆに増加し、ついで１２時間保持しつつ、２％Ｈ２Ｓを含むＨ２にこれらの触媒を暴露することによって、大気圧においてこれらを硫化物化した。その後これらの反応器をＨ２でパージし、１５０°Ｆに冷却した。ついで圧力を６００ｐｓｉｇに調節し、Ｃ５＋原料を、第一反応器に対して４ｈｒ−１のＬＨＳＶで導入し、このレベルに維持する一方で、第一反応器の温度を、３〜４時間にわたって７００°Ｆに調節した。その後原料速度を、２ｈｒ−１のＬＨＳＶまで減少させた。これらの反応器を、第一反応器の温度が７００°Ｆに達した後、約８時間ラインアウトさせた。物質収支は、このラインアウト時間が終了したときに開始された。
【００５８】
触媒Ａからのあらゆる影響を避けるために、第二反応器を約３００°Ｆに維持した。第一段で７００°Ｆ、３０００ｓｃｆＨ２／ｂｂｌ、２ｈｒ−１のＬＨＳＶにおいて、ＫＦ−７４２触媒上での処理の結果として、本質的に完全なオレフィン飽和、および９７％を超える脱硫を生じた。この脱硫されたＣ５＋生成物の容量収率は、原料への水素の添加から生じる容量膨張の結果として約１０１％であった。主として脱硫に伴なうオレフィンの損失によって、走行オクタン価［（Ｒ＋Ｍ）／２］は、７〜８の数だけ減少された。これらの結果を図２に示す。
【００５９】
実施例２
実施例１に記載されている第一段水素化処理触媒単独の性能テストの終了後、この水素化処理反応器は、第二段触媒における触媒Ａ上の温度が変えられたので、７００°Ｆにおいて操作が続行された。物質収支は、７００〜７７５°Ｆの範囲の第二段温度において実施された。第二段における温度は、上昇流水素化処理工程において失われたオクタンを回復することにおいて、触媒Ａ上での反応の結果生じるＣ５＋収率ペナルティーを決定するために変えられた。この状態において、カスケード装置への水素循環を、３０００ｓｃｆＨ２／ｂｂｌに維持し、各段のＬＨＳＶを２に維持した（両方の段における総触媒を基準にした場合、全体のＬＨＳＶは１である）。これらの結果を図２に示す。図１のグラフを調べると、走行オクタン価［（Ｒ＋Ｍ）／２］の完全な回復における脱硫Ｃ５＋生成物の容量収率は、約７６％であったことが明らかになる。
【００６０】
実施例３
３．７ｗｔ％Ｍｏを含み、かつアルファ値約１００を有する第二８０ｗｔ％Ｍｏ−ＺＳＭ−５／２０ｗｔ％アルミナ押出物触媒である触媒Ｂを、実施例１と同様な条件下であるが、異なる２段カスケード反応器（カスケード反応器Ｂ）を用いて評価した。等容量の商業用ＣｏＭｏ／アルミナ水素化処理触媒（ＫＦ−７４２）と触媒Ｂとを、カスケード反応器Ｂのそれぞれ上昇流反応器および下降流反応器の中に装入した。この場合も実施例１のように、これらの反応器構成を、図１に概略的に示す。
【００６１】
第二反応器における触媒Ｂを、実施例１においてのように約３００°Ｆに維持して、水素化処理触媒に対するベースラインを確立した。第一段で７００°Ｆ、３０００ｓｃｆＨ２／ｂｂｌ、および２ｈｒ−１のＬＨＳＶにおいてＫＦ−７４２触媒上での処理の結果として、本質的に完全なオレフィン飽和、および９７％を超える脱硫を生じた。この脱硫されたＣ５＋生成物の容量収率は、原料への水素の添加から生じる容量膨張の結果として約１０１％であった。主として脱硫に伴なうオレフィンの損失によって、走行オクタン価［（Ｒ＋Ｍ）／２］は、７〜８の数だけ減少された。これらの結果を図２に示す。これらの結果は、本質的に実施例１のものと同一であり、したがって性能が確認され、用いられたテスト装置への水素化処理触媒の結果の依存性は証明されない。
【００６２】
実施例４
この実施例を、実施例２と同様に実施したが、カスケード反応器Ｂにおいて触媒Ｂを用いた。この実施例は、ちょうど実施例２が実施例１から続行されているように、実施例３から続行されている。
【００６３】
実施例３に記載されている第一段水素化処理触媒単独の性能のテストの終了後、この水素化処理反応器は、第二段触媒における触媒Ｂ上の温度が変えられたので、７００°Ｆにおいて操作が続行された。物質収支は、７００〜７７５°Ｆの範囲の第二段温度において実施された。この温度は、上昇流水素化処理工程において失われたオクタンを回復することにおいて、触媒Ｂ上での反応の結果生じるＣ５＋収率ペナルティーを決定するために変えられた。この状態において、カスケード装置への水素循環を、３０００ｓｃｆＨ２／ｂｂｌに維持し、各段のＬＨＳＶを２に維持した（全体的ＬＨＳＶ＝１である）。これらの結果を図２に示す。図２のグラフを調べると、走行オクタン価［（Ｒ＋Ｍ）／２］の完全な回復における脱硫Ｃ５＋生成物の容量収率は、約７６％であったことが明らかになる。これらの調査結果は、本質的に実施例２のものと同一であり、したがって性能が確認され、用いられたＺＳＭ−５触媒を含むＭｏのバージョン、あるいは用いられたテスト装置へのこれらの結果の依存性は証明されない。
【００６４】
実施例５
モリブデン含有ＭＣＭ−２２触媒である触媒Ｃを、アルファ値約３７０を有する１００％ＭＣＭ−２２　１／２０”四ローブ型（ｑｕａｄｒｉｌｏｂｅ）押出物を用いて調製した。ＭＣＭ−２２押出物を、室温においてアンモニウムヘプタモリブデート四水和物の０．０２５Ｍ水溶液を用いて、約２．４ｗｔ％モリブデンと共に含浸した。これらの押出物を３００°Ｆ（１５０℃）で乾燥し、１０００°Ｆ（５３８℃）で３時間焼成した。
【００６５】
３．０ｃｃのベース１００％ＭＣＭ−２２押出物（すなわちモリブデンなし）を、予備処理装置反応器として用いるための上昇流反応器の中に装入した。カスケード反応器Ａの下降流段に、７．５ｃｃのＫＦ−７４２触媒、ついで５ｃｃの最終Ｍｏ含有触媒の触媒Ｃを装入した。この反応器構成を、図３に概略的に示す。
【００６６】
Ｃ５＋ＦＣＣ原料を、この反応器系に導入し、「予備処理装置」反応器に対応する５ｈｒ−１、カスケード反応器の下降流段におけるＫＦ−７４２触媒に対する２ｈｒ−１、およびカスケード反応器の下降流段における触媒Ｃに対する３ｈｒ−１のＬＨＳＶに維持した。カスケード反応器の下降流段に用いられる触媒装入およびＣ５＋原料率は、前記実施例２および４に存在するものと匹敵しうる水素化処理触媒ＬＨＳＶおよびこれらと類似したゼオライトベースのＬＨＳＶを生じるように選ばれた。この反応器は、予備処理装置反応器がＨ２循環を伴なわずに操作される一方で、下降流反応器段に５０００ｓｃｆＨ２／ｂｂｌがもたらされるような構成にされた。予備処理装置反応器の温度は、いくつかの温度（１５０°Ｆ、４００°Ｆ、および７００°Ｆ）の各々において一定に維持される一方、第二段反応器温度は、一定の第一段温度の各々において７００°Ｆ〜７５０°Ｆの温度範囲にわたって変えられた。以前のように、第二段における温度は、その前の水素化処理触媒上で失われたオクタンを回復することにおいて、触媒Ｃ上の反応から結果として生じるＣ５＋収率ペナルティーを決定するために変えられた。これらの結果を図４に示す。
【００６７】
図４のグラフを調べると、次の２点が明らかになる。すなわち、（１）走行オクタン価［（Ｒ＋Ｍ）／２］の完全な回復における脱硫Ｃ５＋生成物の容量収率は、触媒ＡあるいはＢ上で得られたものよりも約１０％高かった（約８６％対約７６％）；および（２）予備処理装置反応器温度は、第二段反応器からの生成物の収率／オクタン挙動に対してほとんど影響がなく、このことは、「予備処理装置」が重要でないことを示している。
【００６８】
実施例６
第二Ｍｏ／ＭＣＭ−２２触媒である触媒Ｄを、アルファ値約４３０を有する１００％ＭＣＭ−２２　１／２０”四ローブ型押出物を用いて調製した。これらの押出物を、触媒Ｃと同様に２．３ｗｔ％のモリブデンと共に含浸した。
【００６９】
最終触媒である触媒Ｄを、次のようにしてカスケード反応器Ｂにおいて用いた。すなわち、７．０ｃｃのＫＦ−７４２触媒を、この反応器の上昇流段に装入し、５ｃｃの触媒Ｄを、この反応器の下降流段に装入した。この反応器の構成を、図５において概略的に示す。
【００７０】
Ｃ５＋原料率は、第一段反応器においてＫＦ−７４２上で２ｈｒ−１のＬＨＳＶ、および触媒Ｄ上で２．８ｈｒ−１のＬＨＳＶに相当していた（５ｈｒ−１のＷＨＳＶ）。触媒装入および原料率は、実施例２、４、および５のものと類似した水素化処理触媒ＬＨＳＶおよびゼオライトベースＬＨＳＶを生じるように選ばれた。さらにはゼオライトベースＷＨＳＶは、実施例５のものと同様である。全体のＬＨＳＶも、実施例２、４、および５のものと類似している。
【００７１】
実施例２および４においてのように、第一段水素化処理触媒は、７００°Ｆにおいて操作が続行され、一方、第二段の温度は、上昇流水素化処理工程において失われたオクタンを回復することにおいて、触媒Ｄ上での反応の結果生じるＣ５＋収率ペナルティーを決定するために変えられた。物質収支は、７００〜７３５°Ｆの範囲の第二段温度において実施された。カスケード装置への水素循環を、実施例５のように５０００ｓｃｆＨ２／ｂｂｌに維持した。これらの結果を図６に示す。図６のグラフを調べると、走行オクタン価［（Ｒ＋Ｍ）／２］の完全な回復における脱硫Ｃ５＋生成物の容量収率は、触媒ＡまたはＢ上で得られたものよりも約８％高かった。収率効果は触媒Ｃのものと類似であった。
【００７２】
これらの調査結果と実施例５のものとの類似性も、用いられたテスト装置またはＭｏ−ＭＣＭ−２２の特別な調製へのこれらの結果の依存性を示していない。
【００７３】
実施例７
実施例６に記載されている物質収支を実施した後、この反応は、第一水素化処理触媒を７００°Ｆで操作し、第二段を７１５°Ｆで操作して続行された。カスケード装置への水素循環は、５０００ｓｃｆＨ２／ｂｂｌから３０００ｓｃｆＨ２／ｂｂｌに減少された。すなわち、それぞれ触媒ＡおよびＢを用いて実施例２および４に用いられたのと同じレベルであった。その後これは、さらに２０００ｓｃｆＨ２／ｂｂｌまで減少された。これらの結果を図６のグラフに示す。図６のグラフを調べると、このデータが、触媒ＡおよびＢの使用の結果生じる曲線に対して、触媒ＣおよびＣの使用の結果生じる、同じ優れた収率／オクタン性能曲線と、依然として一般に合致していたことが明らかになる。３０００および２０００ｓｃｆＨ２／ｂｂｌにおける７１５°Ｆデータは、５０００ｓｃｆＨ２／ｂｂｌにおいて得られた７００°Ｆと７１５°Ｆとの間に入る。これは、減少した水素循環における同等の成績が、作業温度における小幅な増加（約５〜１０°Ｆ）によって得られることを示している。
【００７４】
実施例８
実施例４および６から来る生成物のＰＩＯＮＡ分析から、表２は、走行オクタンの完全な回復における触媒Ｂおよび触媒Ｄから来るＣ５＋生成物の組成を示している。触媒Ｂについてのデータは、補間値を表わすが、これは、実験収率／オクタン結果が、完全なオクタン回復に対応する点にまたがっていたからである。
【００７５】
【表２】
2004504477.tif 000003
【００７６】
表２を調べると、触媒Ｄを用いた収率効果は、生成物中のＩ−パラフィンのより高いレベルから主として由来することが明らかになる。理論によって縛られるわけではないが、Ｉ−パラフィンレベルは、わずかにより低い芳香族化合物レベルとわずかにより高いナフテンおよびｎ−パラフィンレベルに潜在的に伴なうあらゆるオクタンのマイナス（ｄｅｂｉｔ）を埋め合わせるのに十分であると考えられる。したがって同等のオクタンは、増加した収率において維持される。さらには触媒ＤからのＣ５＋生成物における組成差は、より高い（ＡＰＩ）比重（より低い密度）の生成物を生じ、これは容量ベースの収率をさらに向上させる。
【図面の簡単な説明】
【図１】実施例１〜４の研究に用いられたプロセス構成を概略的に示している。アルミナ結合Ｍｏ／ＺＳＭ−５押出物が、第二段において用いられた。
【図２】実施例１〜４の研究についての走行オクタン価の変化と共に容量％Ｃ５＋収率の変動を示している。
【図３】実施例５に用いられたプロセス構成を概略的に示している。
【図４】実施例５の研究についての走行オクタン価の変化と共に容量％Ｃ５＋収率の変動を示している。
【図５】実施例６および７に用いられたプロセス構成を概略的に示している。
【図６】実施例６および７の研究についての走行オクタン価の変化と共に容量％Ｃ５＋収率の変動を示している。
【図１】
2004504477.tif 000004
【図２】
2004504477.tif 000005
【図３】
2004504477.tif 000006
【図４】
2004504477.tif 000007
【図５】
2004504477.tif 000008
【図６】
2004504477.tif 000009
【国際公開パンフレット】
2004504477.tif 000010
2004504477.tif 000011
2004504477.tif 000012
2004504477.tif 000013
2004504477.tif 000014
2004504477.tif 000015
2004504477.tif 000016
2004504477.tif 000017
2004504477.tif 000018
2004504477.tif 000019
2004504477.tif 000020
2004504477.tif 000021
2004504477.tif 000022
2004504477.tif 000023
2004504477.tif 000024
2004504477.tif 000025
2004504477.tif 000026
2004504477.tif 000027
2004504477.tif 000028
2004504477.tif 000029
2004504477.tif 000030
2004504477.tif 000031
2004504477.tif 000032
2004504477.tif 000033
2004504477.tif 000034
2004504477.tif 000035
2004504477.tif 000036
2004504477.tif 000037
2004504477.tif 000038
2004504477.tif 000039
2004504477.tif 000040
2004504477.tif 000041
2004504477.tif 000042
2004504477.tif 000043
2004504477.tif 000044
2004504477.tif 000045
2004504477.tif 000046
【国際調査報告】
2004504477.tif 000047